【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
ａ）ポリエステル極細繊維から選択された極細繊維、
ｂ）エラストマー状マトリックス、および
ｃ）i）トリアジンおよびその誘導体からなる群から選択される少なくとも一種の安定剤と、ii）ベンゾフェノンおよびベンゾトリアゾールならびにそれらの混合物の群に属する化合物から選択された一種以上の安定剤と、からなるＵＶ安定剤組成物、
を含んでなる、極細繊維起毛不織布。
【請求項２】
前記エラストマー状マトリックスが、ポリウレタン、尿素−ポリウレタン、およびそれらの混合物から選択される、請求項１に記載の不織布。
【請求項３】
前記ポリエステルが、ポリエチレンテレフタレート、ポリメチレンテレフタレート、カチオン染料で染色できるポリエチレンテレフタレートおよびそれらの混合物から選択される、請求項１に記載の不織布。
【請求項４】
前記ポリエステルが、少なくとも一種がアントラキノン分散染料の群に属する分散染料の混合物で染色される、請求項１に記載の不織布。
【請求項５】
前記ＵＶ安定剤組成物が、少なくとも３０重量％の、一種以上の、トリアジンおよびその誘導体からなる化合物からなる、請求項１に記載の不織布。
【請求項６】
前記ＵＶ安定剤組成物が、前記極細繊維状不織布に対して０．５〜５重量％の量で存在する、請求項１に記載の不織布。
【請求項７】
前記ＵＶ安定剤組成物が、前記極細繊維状不織布に対して１．５〜３重量％の量で存在する、請求項６に記載の不織布。
【請求項８】
前記ポリエステルがポリエチレンテレフタレートである、請求項３に記載の不織布。
【請求項９】
前記ポリエステルが、ポリエチレンテレフタレートおよびカチオン染料で染色できるポリエチレンテレフタレートの混合物からなる、請求項３に記載の不織布。
【請求項１０】
請求項１に記載の極細繊維起毛不織布を製造する方法であって、
（ｙ１）未漂白の極細繊維起毛不織布を製造する工程、
（ｙ２）前記工程（ｙ１）で得た前記未漂白布を染色する工程、および
（ｙ３）前記工程（ｙ２）の後に得た前記染色した製品を、トリアジンおよびその誘導体からなる群から選択される少なくとも一種の安定剤と、ベンゾフェノンおよびベンゾトリアゾールならびにそれらの混合物の群に属する化合物から選択された一種以上の安定剤と、からなるＵＶ安定剤組成物で処理する工程
を含んでなる、方法。
【請求項１１】
前記工程（ｙ２）および（ｙ３）が同時に行われる、請求項１０に記載の方法。
【請求項１２】
前記ｃiの安定剤が、前記ｃiおよびｃiiの安定剤の合計に対して、少なくとも３０重量％含まれる、請求項１に記載の不織布。  
【手続補正２】
【補正対象書類名】明細書
【補正対象項目名】０００４
【補正方法】変更
【補正の内容】
【０００４】
ここで、ＵＶ領域で高い耐光性を有するので、上記の欠点を解決する極細繊維起毛不織布が見出された。そこで、本発明は、
ａ）ポリエステル極細繊維から選択された極細繊維、
ｂ）エラストマー状マトリックス、および
ｃ）ｃ１）トリアジンおよびその誘導体からなる群から選択される少なくとも一種の安定剤と、ｃ２）ベンゾフェノンおよびベンゾトリアゾールならびにそれらの混合物の群に属する化合物から選択された一種以上の安定剤と、からなるＵＶ安定剤組成物、
を含んでなる極細繊維起毛不織布に関する。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の態様においては、ＵＶ安定剤組成物は、
(i) トリアジンおよびその誘導体と、
(ii)ベンゾフェノンおよびベンゾトリアゾールならびにそれらに関連する混合物と、
からなり、化合物(i)の、(i)＋(ii)の合計に対する重量％が、好ましくは少なくとも３０％である。
【手続補正７】
【補正対象書類名】明細書
【補正対象項目名】００１７
【補正方法】変更
【補正の内容】
【００１７】
未漂白の極細繊維起毛不織布の製造工程（ｙ１）は、当業者には公知の技術、例えばすべて本出願人の名前で特許された、ヨーロッパ特許第ＥＰ−Ａ−０５８４５１１号、米国特許第ＵＳ−Ａ−３，７１６，６１４号および第ＵＳ−Ａ−３，５３１，３６８号、ヨーロッパ特許第ＥＰ−Ａ−２００３００２８４４３号および伊国特許第ＩＴＭＩ２００２２６８５Ａ号、による技術を使用して行う。従って、これらの特許は、重要な関連事項に関し、本説明の必須基盤を表す。より詳しくは、先ず、ポリエチレンテレフタレート、カチオン染料で染色できるポリエチレンテレフタレートまたはポリトリメチレンテレフタレート極細繊維等からなり、デニール値が０．０１１〜０．４４ｄｔｅｘ（０．０１〜０．４デニール）、好ましくは０．０８９〜０．１６７ｄｔｅｘ（０．０８〜０．１５デニール）であり、「鞘」として機能するポリスチレンマトリックスまたはスチレン共重合体または共重合ポリエステルまたはポリビニルアルコール等の中にあるステープル形態になるように繊維を製造する。一般的に、ステープル形態にある繊維は、下記の特徴、すなわち１．５６〜１１．１ｄｔｅｘ（１．４〜１０デニール）、好ましくは２．７８〜６．６７ｄｔｅｘ（２．５〜６デニール）、長さ３０〜１５０ｍｍ、好ましくは３０〜１００ｍｍ、延伸比２／１〜５／１、捲縮４〜１５／センチメートルを有する。ステープル形態にある繊維は、３０〜９０重量部のポリエチレンテレフタレート、カチオン染料で染色できるポリエチレンテレフタレートまたはポリトリメチレンテレフタレート極細繊維等、１０〜７０重量部のポリスチレンマトリックスまたはスチレン共重合体または共重合ポリエステルまたはポリビニルアルコール、等、そして場合によっては様々な種類の添加剤を含んでもよい。
【手続補正８】
【補正対象書類名】明細書
【補正対象項目名】００３７
【補正方法】変更
【補正の内容】
【００３７】
採用する絞りレベルは２０〜７０％である。水溶液を除去した後、材料を温度９５〜１８０℃、好ましくは約１４０℃、で乾燥させる。こうして得られた製品は、外観、感触、明るさ、ベロアおよびベロアと背景との間の色調差が無いことに関して優れた特性を有する。なによりも、得られる製品は、先行技術による類似の製品よりも耐光性が特に高いので、ＤＩＮ７５２０２（３fakra）、Ｄ４７１４３１（１５０時間）、ＳＡＥＪ１８８５  ２２５．６ｋＪ／ｍ２に露出した後、色差はグレー尺度の３／４以上である。この特徴により、この材料は、自動車工業における自動車内装または類似の用途に特に好適である。色の耐光性評価は、グレー尺度ＩＳＯ１０５Ａ０２を使用する露出前後の色変化を評価することにより行う。
【手続補正９】
【補正対象書類名】明細書
【補正対象項目名】００４２
【補正方法】変更
【補正の内容】
【００４２】
例１  ＵＶ安定剤を含まないＰＥＴ極細繊維不織布
ポリスチレンマトリックス中のポリエチレンテレフタレート極細繊維（０．１１〜０．１２ｄｔｅｘ（０．１０〜０．１１デニール））から製造された、下記の特性、すなわち４．２２ｄｔｅｘ（３．８デニール）、長さ５１ｍｍ、５捲縮／ｃｍ、延伸比２．５／１、を有するステープル状の繊維を製造する。特に、この繊維は、ポリエチレンテレフタレート極細繊維５７重量部、ポリスチレンマトリックス４３重量部から製造されている。断面図で、この繊維は、ポリスチレンマトリックス中に包み込まれたポリエチレンテレフタレート極細繊維１６本が存在することを示している。ステープル形態にある繊維から未漂白フェルトを製造し、ニードル加工にかけ、密度０．１８５ｇ／ｃｍ３を有するニードル加工されたフェルトを形成する。このニードル加工されたフェルトをポリビニルアルコール２０重量％水溶液中に浸漬し、次いで乾燥させる。続いて、このように処理したニードル加工されたフェルトを、トリクロロエチレン中に、繊維のポリスチレンマトリックスが完全に溶解するまで浸漬し、ポリエチレンテレフタレート極細繊維の不織布を形成する。次いで、この不織布製品を乾燥させ、フェルトと呼ばれる中間製品を得る。
【手続補正１０】
【補正対象書類名】明細書
【補正対象項目名】００４４
【補正方法】変更
【補正の内容】
【００４４】
染色後、染色された極細繊維状不織布が得られ、これを塩基性環境中、還元条件下で、ハイドロサルファイトでさらに処理し、過剰の染料を除去した後、乾式および湿式摩擦（ＡＡＴＣＣ８−２００１）、石鹸洗浄（ＡＡＴＣＣ６１−２００１）、ドライクリーニングおよび光（ＳＡＥＪ１８８５−２２５．６ｋＪ／ｍ２）に対する色耐性の評価試験にかける。
【手続補正１１】
【補正対象書類名】明細書
【補正対象項目名】００４７
【補正方法】変更
【補正の内容】
【００４７】
【表１】
2007016378.tif 000001
【手続補正１２】
【補正対象書類名】明細書
【補正対象項目名】００５７
【補正方法】変更
【補正の内容】
【００５７】
例１０  ＵＶ安定剤を含まない、ＰＥＴおよびカチオン染料で染色できるＰＥＴの極細繊維不織布
本例は、未漂白フェルトの製造以外は、例１と類似している。例１のステープル形態にある繊維に加えて、ポリスチレンマトリックス中のカチオン染料で染色できるＰＥＴからなり、下記の特性、すなわち
１．デニール：４．２２ｄｔｅｘ（３．８デニール）
２．長さ：：５１ｍｍ
３．捲縮：約４〜５／ｃｍ
を有する、ステープル形態にある繊維を製造する。
【手続補正１３】
【補正対象書類名】明細書
【補正対象項目名】００６２
【補正方法】変更
【補正の内容】
【００６２】
染色後、染色された極細繊維状不織布が得られ、これを塩基性環境中、還元条件下で、ハイドロサルファイトでさらに処理し、過剰の染料を除去した後、乾式および湿式摩擦（ＡＡＴＣＣ８−２００１）、石鹸洗浄（ＡＡＴＣＣ６１−２００１）、ドライクリーニングおよび光（ＤＩＮ  ７５２０２、３ファクラ）に対する色耐性の評価試験にかける。
【手続補正１４】
【補正対象書類名】明細書
【補正対象項目名】００７１
【補正方法】変更
【補正の内容】
【００７１】
【表４】
2007016378.tif 000002